(57)【要約】【課題】製造上の制約が少なく容易に得られ、ハードコート性、紫外線吸収性及び近赤外線吸収性を兼ね備えるハードコートフィルムを提供する。【解決手段】紫外線吸収性及び近赤外線吸収性を有するハードコートフィルム１０は、紫外線硬化型樹脂、光重合開始剤、紫外線吸収剤及び無機系近赤外線吸収剤を含有する硬化性組成物が透明基材フィルム１１上に塗布されて、紫外線の照射により硬化され、透明基材フィルム１１上に接着層１２を介してハードコート層１３が形成されて構成されている。この場合、照射される紫外線は可視光線領域の光線を含み、光重合開始剤はその可視光線領域の光線によって光重合開始能を発現して紫外線硬化型樹脂を硬化させるようになっている。ハードコート層１３上には反射防止効果を発現する減反射層を設けることができる。【選択図】図１
2009053249.tif 000002
【特許請求の範囲】
【請求項１】
紫外線硬化型樹脂、光重合開始剤、紫外線吸収剤及び無機系近赤外線吸収剤を含有する硬化性組成物が透明基材フィルム上に塗布されて、紫外線の照射により硬化され、透明基材フィルム上にハードコート層が形成されて構成されている紫外線吸収性及び近赤外線吸収性を有するハードコートフィルムであって、
照射される紫外線は可視光線領域の光線を含み、光重合開始剤はその可視光線領域の光線によって光重合開始能を発現して紫外線硬化型樹脂を硬化させることを特徴とする紫外線吸収性及び近赤外線吸収性を有するハードコートフィルム。
【請求項２】
前記無機系近赤外線吸収剤がセシウム含有酸化タングステンであることを特徴とする請求項１に記載の紫外線吸収性及び近赤外線吸収性を有するハードコートフィルム。
【請求項３】
光の波長８００〜１０００ｎｍの近赤外線領域における透過率が３０％以下であると共に、光の波長３８０ｎｍ以下の紫外線領域の透過率が５％以下であることを特徴とする請求項２に記載の紫外線吸収性及び近赤外線吸収性を有するハードコートフィルム。
【請求項４】
前記紫外線は２００〜４５０ｎｍの波長を有すると共に、光重合開始剤は光の波長２２０〜４５０ｎｍに吸収域を有することを特徴とする請求項１から請求項３のいずれか１項に記載の紫外線吸収性及び近赤外線吸収性を有するハードコートフィルム。
【請求項５】
前記ハードコート層には帯電防止剤が含まれていることを特徴とする請求項１から請求項４のいずれか１項に記載の紫外線吸収性及び近赤外線吸収性を有するハードコートフィルム。
【発明の詳細な説明】
【技術分野】
【０００１】
本発明は、例えばプラズマディスプレイパネル（ＰＤＰ）、液晶ディスプレイ（ＬＣＤ）等の電子画像表示装置の表示画面上に設けられる紫外線吸収性及び近赤外線吸収性を有するハードコートフィルムに関するものである。
【背景技術】
【０００２】
近年、電子画像表示装置（電子ディスプレイ）は、テレビジョン用やモニター用として広く普及している。中でもプラズマディスプレイは大画面フラットパネルディスプレイに最適であるとして多くの注目を浴びており、その表面には視認性向上、近赤外線遮蔽及び色調補正の目的のため、反射防止性フィルム、近赤外線吸収フィルム及び色調補正フィルムが設けられている。反射防止性フィルムは、外光の反射を低減させ、視認性を向上させるためのものである。近赤外線吸収フィルムは、大画面フラットパネルディスプレイから放出される近赤外線を吸収することによって、リモートコントロール（リモコン）機器の誤作動を防止するためのものである。色調補正フィルムは、大画面フラットパネルディスプレイから放出される特定波長の光などを吸収し、発色性を向上させるためのものである。
【０００３】
しかしながら、色調補正フィルムはプラズマディスプレイパネルに近い側に設けられる。そして、色調補正フィルムに用いられている、例えばシアニン化合物及びアザポルフィリン系化合物を含むＮｅカット色素を始めとする有機色素は一般的に太陽光線に含まれる紫外線によって分解し、その性能が長期間の使用よって低下するという問題があった。そこで、透明基材フィルムとしてのポリエステルフィルムに紫外線吸収剤を含有するプラズマディスプレイ用紫外線吸収ポリエステルフィルムが提案されている（例えば、特許文献１を参照）。さらに、紫外線を吸収する透明基材フィルム上に、紫外線硬化性樹脂組成物の硬化物からなり、透明基材フィルムが吸収する紫外線波長域以外の紫外線波長域で光重合を開始し得る光重合開始剤を含有するハードコート層が積層されているフィルムが知られている（例えば、特許文献２を参照）。
【特許文献１】特開２００５−１８９５５３号公報（第２頁、第２４頁及び第２５頁）
【特許文献２】特開２００２−１５６５０５号公報（第２頁及び第１１頁）
【発明の開示】
【発明が解決しようとする課題】
【０００４】
ところが、紫外線吸収性を有する透明基材フィルムを製造する工程は一般的に長く、高度な制御が必要であると共に、製造コストも高くなる。紫外線吸収剤を含有させるためには、透明基材フィルムとして少なくとも３層の積層構造を採用し、その両表層には紫外線吸収剤を含有させず、中間層に紫外線吸収剤を含有させることが一般的である。なぜならば、単層構造の透明基材フィルムに紫外線吸収剤を含有させた場合には、製膜時の押出工程において紫外線吸収剤が昇華し、ダイスの吐出口や、冷却ロール、延伸に用いるテンターなどに付着し、これがさらに押出されてくる溶融ポリエステルに付着して、光学欠点の原因となる場合があるためである。
【０００５】
紫外線吸収層の一般的な作製方法としては、特許文献１に記載されているように、ポリエチレンテレフタレート（ＰＥＴ）のペレットと紫外線吸収剤とをブレンドしたマスターバッチを作製した後溶融積層用押出機に供給し、スリット状のダイからシート状に押出す。この際、押出機溶融部、混練り部、ポリマー管、ギアポンプ、フィルターまでの樹脂温度は２８０〜２９０℃、その後のポリマー管、フラットダイまでの樹脂温度は２７０〜２８０℃とすることが紫外線吸収剤のダイス出口での昇華、引取ロールの汚染を防止するために必要である。紫外線吸収層を中間層とし、各層を積層する場合には、それぞれの層を構成する別々の押出機から押出し、１つのダイスに導いて積層構造の未延伸フィルムとする共押出法が採用される。このように、紫外線吸収性を有する透明基材フィルムを製造することは、製造条件が厳しく、非常に困難を伴うものであった。
【０００６】
特許文献２に記載されているフィルムにおいても、紫外線吸収剤は透明基材フィルムに含まれているため上記と同様の問題があると共に、紫外線吸収剤を透明基材フィルムに練り込んで透明基材フィルムを製作する場合であっても、ハードコート層とは別に条件設定をして透明基材フィルムを製造しなければならなかった。加えて、特許文献１及び２に記載されているフィルムでは紫外線を吸収できるものの、近赤外線を吸収することはできなかった。従って、製造上の制約が少なく容易に得られ、良好な紫外線吸収性及び近赤外線吸収性を兼ね備えるハードコートフィルムが求められている。
【０００７】
そこで、本発明の目的とするところは、製造上の制約が少なく容易に得られ、ハードコート性、紫外線吸収性及び近赤外線吸収性を兼ね備えるハードコートフィルムを提供することにある。
【課題を解決するための手段】
【０００８】
本発明における第１の発明の紫外線吸収性及び近赤外線吸収性を有するハードコートフィルムは、紫外線硬化型樹脂、光重合開始剤、紫外線吸収剤及び無機系近赤外線吸収剤を含有する硬化性組成物が透明基材フィルム上に塗布されて、紫外線の照射により硬化され、透明基材フィルム上にハードコート層が形成されて構成されている。そして、照射される紫外線は可視光線領域の光線を含み、光重合開始剤はその可視光線領域の光線によって光重合開始能を発現して紫外線硬化型樹脂を硬化させることを特徴とする。
【０００９】
第２の発明の紫外線吸収性及び近赤外線吸収性を有するハードコートフィルムは、第１の発明において、前記無機系近赤外線吸収剤がセシウム含有酸化タングステンであることを特徴とする。
【００１０】
第３の発明の紫外線吸収性及び近赤外線吸収性を有するハードコートフィルムは、第２の発明において、光の波長８００〜１０００ｎｍの近赤外線領域における透過率が３０％以下であると共に、光の波長３８０ｎｍ以下の紫外線領域の透過率が５％以下であることを特徴とする。
【００１１】
第４の発明の紫外線吸収性及び近赤外線吸収性を有するハードコートフィルムは、第１から第３のいずれかの発明において、前記紫外線は２００〜４５０ｎｍの波長を有すると共に、光重合開始剤は光の波長２２０〜４５０ｎｍに吸収域を有することを特徴とする。
【００１２】
第５の発明の紫外線吸収性及び近赤外線吸収性を有するハードコートフィルムは、第１から第４のいずれかの発明において、前記ハードコート層には帯電防止剤が含まれていることを特徴とする。
【発明の効果】
【００１３】
本発明によれば、次のような効果を発揮することができる。
第１の発明の紫外線吸収性及び近赤外線吸収性を有するハードコートフィルムは、紫外線硬化型樹脂、光重合開始剤、紫外線吸収剤及び無機系近赤外線吸収剤を含有する硬化性組成物が透明基材フィルム上に塗布されて、紫外線の照射により硬化され、透明基材フィルム上にハードコート層が形成されて構成される。この場合、照射される紫外線は可視光線領域の光線を含み、光重合開始剤はその可視光線領域の光線によって光重合開始能を発現して紫外線硬化型樹脂を硬化させる。このため、上記硬化性組成物を調製し、それを透明基材フィルム上に塗布して紫外線を照射することによりハードコートフィルムが簡単に得られる。得られるハードコートフィルムは、紫外線硬化型樹脂の硬化物により高い強度や硬度を発現できると同時に、紫外線吸収剤により紫外線吸収性を発現することができる上に、近赤外線吸収剤により近赤外線吸収性を発現することができる。従って、ハードコートフィルムは、製造上の制約が少なく容易に得られ、ハードコート性、紫外線吸収性及び近赤外線吸収性を兼ね備えることができる。
【００１４】
第２の発明では、無機系近赤外線吸収剤がセシウム含有酸化タングステンであることから、第１の発明の効果に加えて、近赤外線の透過率を抑え、可視光線の透過率を高くすることができると共に、耐光性を向上させることができる。
【００１５】
第３の発明では、光の波長８００〜１０００ｎｍの近赤外線領域における透過率が３０％以下であると共に、光の波長３８０ｎｍ以下の紫外線領域の透過率が５％以下である。このため、第２の発明の効果に加えて、プラズマディスプレイパネルより放出される近赤外線を抑制することができ、リモコン機器の誤動作を防止することができると同時に、ハードコートフィルムの紫外線吸収性を一層向上させることができる。
【００１６】
第４の発明では、前記紫外線は２００〜４５０ｎｍの波長を有すると共に、光重合開始剤は光の波長２２０〜４５０ｎｍに吸収域を有している。このため、第１から第３のいずれかの発明の効果に加えて、光重合開始剤が可視光線領域において光重合開始能を十分に発揮することができる。
【００１７】
第５の発明では、ハードコート層には帯電防止剤が含まれていることから、第１から第４のいずれかの発明の効果に加えて、ハードコートフィルムに帯電防止性を付与することができる。
【発明を実施するための最良の形態】
【００１８】
以下、本発明の最良の形態と思われる実施形態について詳細に説明する。
図１に示すように、本実施形態の紫外線吸収性及び近赤外線吸収性を有するハードコートフィルム１０（以下、単にハードコートフィルムともいう）は、透明基材フィルム１１上に接着層１２を介して紫外線吸収剤及び近赤外線吸収剤を含有するハードコート層１３が積層されて構成されている。係るハードコートフィルム１０は、紫外線硬化型樹脂、光重合開始剤、紫外線吸収剤及び近赤外線吸収剤を含有する硬化性組成物が透明基材フィルム１１上に塗布されて、紫外線の照射により硬化され、透明基材フィルム１１上にハードコート層１３が形成されて得られる。この場合、照射される紫外線は可視光線領域の光線を含み、光重合開始剤はその可視光線領域の光線によって光重合開始能を発現して紫外線硬化型樹脂を硬化させるようになっている。このため、従来一般的に用いられてきた紫外線吸収剤を含む透明基材フィルムを使用することなく、紫外線吸収性を得ることができる。前記ハードコート層１３に帯電防止剤を含有することにより、紫外線吸収性及び近赤外線吸収性に加えて帯電防止性を発揮させることができる。
【００１９】
また、図２に示すように、紫外線吸収性及び近赤外線吸収性に加えて減反射性を有するハードコートフィルム１０は、透明基材フィルム１１上に接着層１２を介して形成されたハードコート層１３上に減反射層１４が設けられて構成されている。
【００２０】
まず、透明基材フィルム１１について説明すると、該透明基材フィルム１１は透明性を有している限り特に制限されないが、反射を抑えるため、屈折率（ｎ）が１．５５〜１．７０の範囲内のものが好ましい。係る透明基材フィルム１１を形成する透明樹脂としては、例えばポリエチレンテレフタレート（ＰＥＴ、ｎ＝１．６５）等のポリエステル、ポリカーボネート（ＰＣ、ｎ＝１．５９）、ポリアリレート（ＰＡＲ、ｎ＝１．６０）及びポリエーテルスルフォン（ＰＥＳ、ｎ＝１．６５）等が好ましい。これらのうち、ポリエステル特にポリエチレンテレフタレート（ＰＥＴ）が成形の容易性、入手の容易性及びコストの点で好ましい。
【００２１】
また、透明基材フィルム１１の厚さは、好ましくは２５〜４００μｍ、さらに好ましくは５０〜２００μｍである。この厚さが２５μｍより薄い場合には、ハードコートフィルム１０の強度が保てなくなるおそれがある。その一方、４００μｍより厚い場合には、透明基材フィルム１１の透明性が低下したり、屈曲性が低下したりして好ましくない。加えて、透明基材フィルム１１には、各種の添加剤が含有されていても良い。そのような添加剤として例えば、安定剤、可塑剤、滑剤、難燃剤等が挙げられる。
【００２２】
続いて、接着層１２はハードコート層１３を透明基材フィルム１１に密着させるためのもので、常法に従って形成される。接着層１２を形成する接着剤としては、透明基材フィルム１１やハードコート層１３の材質に応じて適宜選択されるが、透明基材フィルムにポリエステルフィルムを使用した場合、接着層１２を形成する接着剤としてポリエステル樹脂、特に共重合ポリエステル樹脂を用いることが好ましい。接着層１２の厚さは好ましくは５〜２００ｎｍ、さらに好ましくは１０〜１００ｎｍである。この厚さが５ｎｍより薄い場合には、透明基材フィルム１１とハードコート層１３との密着性が保てず、その一方接着層１２の膜厚が２００ｎｍを超える場合、透明性が低下するなどして好ましくない。
【００２３】
次に、ハードコート層１３について説明する。
係るハードコート層１３は、前述のように紫外線硬化型樹脂、光重合開始剤、紫外線吸収剤及び近赤外線吸収剤を含有する硬化性組成物が透明基材フィルム１１上に塗布され、紫外線の照射によって硬化されることにより得られる。この際、紫外線は可視光線領域の光線を含み、光重合開始剤はその可視光線領域の光線によって光重合開始能を発現して紫外線硬化型樹脂を硬化させる。紫外線は２００〜４５０ｎｍの波長を有することが好ましく、光重合開始剤は光の波長２２０〜４５０ｎｍに吸収域を有することが好ましい。一般に紫外線の波長は３８０ｎｍよりも短かく、可視光線の波長は３８０〜７８０ｎｍである。このため、照射される紫外線は紫外線領域に加えて可視光線領域の光線を含み、その可視光線領域の光線によって光重合開始剤が光重合開始能を発現できるようになっている。従って、照射する紫外線の波長は、光重合開始剤の吸収域の波長に対応させ、可視光線領域の光線を十分に含むように設定することが好ましい。
【００２４】
紫外線の波長が２００ｎｍ未満の場合には紫外線が紫外線吸収剤に吸収されやすくなり、光重合開始剤の光重合開始能が十分に発現されなくなって紫外線硬化型樹脂の硬化性が低下する傾向を示し、４５０ｎｍを超える場合には紫外線としての機能が低下する。光重合開始剤の吸収域として光の波長が２２０ｎｍ未満の場合には紫外線吸収剤に紫外線が吸収されやすくなってその光重合開始能が低下し、４５０ｎｍを超える場合には該当する光重合開始剤が少なく、また紫外線による光重合開始能の発現が不足するおそれがある。
【００２５】
硬化性組成物の主たる成分である紫外線硬化型樹脂は、紫外線の照射により硬化反応を生じて硬化物を形成することができる成分（化合物）であり、その種類は特に制限されない。係る紫外線硬化型樹脂は、紫外線硬化性の官能基を有する単量体、オリゴマー、重合体又はそれらの混合物を含む概念である。紫外線硬化型樹脂として具体的には、単官能（メタ）アクリレート〔ここで、本明細書では（メタ）アクリレートとは、アクリレートとメタクリレートの双方を含む総称を意味する。〕、多官能（メタ）アクリレート等が好ましい。これらのうち生産性及び硬度を両立させる観点より、紫外線硬化性多官能アクリレートを主成分として含む組成物がより好ましい。そのような紫外線硬化性多官能アクリレートを含む組成物としては特に限定されるものではなく、例えば公知の紫外線硬化性多官能アクリレートを２種類以上混合したもの、紫外線硬化性ハードコート材として市販されているもの等が挙げられる。
【００２６】
前記紫外線硬化性多官能アクリレートとしては、例えばジペンタエリスリトールヘキサアクリレート、テトラメチロールメタンテトラアクリレート、テトラメチロールメタントリアクリレート、トリメチロールプロパントリアクリレート、１，６−ヘキサンジオールジアクリレート、１，６−ビス（３−アクリロイルオキシ−２−ヒドロキシプロピルオキシ）ヘキサン等の多官能アルコールのアクリル誘導体、ポリエチレングリコールジアクリレート、及び種々の変性がなされ又は種々の分子量を持つウレタンアクリレート等が好ましい。
【００２７】
光重合開始剤は前述のように紫外線吸収剤の存在下において可視光線領域の光線により光重合開始能を発現でき、紫外線硬化型樹脂を硬化させ得る重合開始剤である。係る光重合開始剤としては、例えば２,２−ジメトキシ−１,２−ジフェニルエタン−１−オン（吸収域は光の波長２２０〜３９０ｎｍ）、フェニルグリオキシリックアシッドメチルエステル（吸収域は光の波長２２０〜４１０ｎｍ）、２−メチル−１−［４−（メチルチオ）フェニル］−２−モルフォリノプロパン−１−オン（吸収域は光の波長２２０〜４００ｎｍ）、２−ベンジル−２−ジメチルアミノ−１−（４−モルフォリノフェニル）−ブタノン−１（吸収域は光の波長２２０〜４２５ｎｍ）、２−ジメチルアミノ−２−（４−メチル−ベンジル）−１−（４−モリフォリン−４−イル−フェニル）−ブタン−１−オン（吸収域は光の波長２２０〜４３０ｎｍ）、ビス（２,４,６−トリメチルベンゾイル）−フェニルフォスフィンオキサイド（吸収域は光の波長２２０〜４４５ｎｍ）、ビス（２,６−ジメトキシベンゾイル）−２,４,４−トリメチル−ペンチルフォスフィンオキサイド（吸収域は光の波長２２０〜４４５ｎｍ）、２,４,６−トリメチルベンゾイル−ジフェニル−フォスフィンオキサイド（吸収域は光の波長２２０〜４２０ｎｍ）等が挙げられる。
【００２８】
光重合開始剤の含有量は、前記紫外線硬化型樹脂１００質量部に対して通常１０質量部以下、好ましくは１〜５質量部である。光重合開始剤の含有量が１０質量部よりも多い場合、光重合開始に使用されなかった光重合開始剤が残存し、可視光線透過率が低下するなどの弊害が生ずるおそれがある。一方、１質量部より少ない場合、光重合開始能が十分に発現されず、紫外線硬化型樹脂の硬化が不十分になる傾向がある。
【００２９】
紫外線吸収剤としては、紫外線吸収性を発現できるもので、公知のものがいずれも使用できる。そのような紫外線吸収剤のうち、紫外線吸収性が高く、電子画像表示装置で用いられる紫外線吸収能（紫外線カット能）を得るためにベンゾトリアゾール系又はヒドロキシフェニルトリアジン系の紫外線吸収剤が好ましい。また、紫外線の吸収幅を広くするために、最大吸収波長の異なる紫外線吸収剤を２種以上併用することができる。
【００３０】
ベンゾトリアゾール系紫外線吸収剤としては、２−［２′−ヒドロキシ−５′−（メタクリロイルオキシメチル）フェニル］−２Ｈ−ベンゾトリアゾール、２−［２′−ヒドロキシ−５′−（メタクリロイルオキシエチル）フェニル］−２Ｈ−ベンゾトリアゾール、２−［２′−ヒドロキシ−５′−（メタクリロイルオキシプロピル）フェニル］−２Ｈ−ベンゾトリアゾール、２−［２′−ヒドロキシ−５′−（メタクリロイルオキシヘキシル）フェニル］−２Ｈ−ベンゾトリアゾール、２−［２′−ヒドロキシ−３′−ｔｅｒｔ−ブチル−５′−（メタクリロイルオキシエチル）フェニル］−２Ｈ−ベンゾトリアゾール、２−［２′−ヒドロキシ−５′−ｔｅｒｔ−ブチル−３′−（メタクリロイルオキシエチル）フェニル］−２Ｈ−ベンゾトリアゾール、２−［２′−ヒドロキシ−５′−（メタクリロイルオキシエチル）フェニル］−５−クロロ−２Ｈ−ベンゾトリアゾール、２−［２′−ヒドロキシ−５′−（メタクリロイルオキシエチル）フェニル］−５−メトキシ−２Ｈ−ベンゾトリアゾール、２−［２′−ヒドロキシ−５′−（メタクリロイルオキシエチル）フェニル］−５−シアノ−２Ｈ−ベンゾトリアゾール、２−［２′−ヒドロキシ−５′−（メタクリロイルオキシエチル）フェニル］−５−ｔｅｒｔ−ブチル−２Ｈ−ベンゾトリアゾール、２−［２′−ヒドロキシ−５′−（メタクリロイルオキシエチル）フェニル］−５−ニトロ−２Ｈ−ベンゾトリアゾール、２−（２−ヒドロキシ−５−t―ブチルフェニル）−２Ｈ−ベンゾトリアゾール、ベンゼンプロパン酸−３−（２Ｈ−ベンゾトリアゾール−２−イル）−５−（１、１−ジメチルエチル）−４−ヒドロキシ−,Ｃ７〜９−ブランチ直鎖アルキルエステル、２−（２Ｈ−ベンゾトリアゾール−２−イル）−４,６−ビス（１−メチル−１−フェニルエチル）フェノール、２−（２Ｈ−ベンゾトリアゾール−２−イル）−６−（１−メチル−１−フェニルエチル）−４−（１,１,３,３−テトラメチルブチル）フェノール等が挙げられる。
【００３１】
ヒドロキシフェニルトリアジン系紫外線吸収剤としては、２−［４−［（２−ヒドロキシ−３−ドデシルオキシプロピル）オキシ］−２−ヒドロキシフェニル］４,６−ビス（２,４−ジメチルフェニル）−１,３,５−トリアジン、２−［４−（２−ヒドロキシ−３−トリデシルオキシプロピル）オキシ］−２−ヒドロキシフェニル］−４,６−ビス（２,４ジメチルフェニル）−１，３，５−トリアジン、２−［４−［（２−ヒドロキシ−３−（２‘−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブチルオキシフェニル）−６−（２，４−ビス−ブチルオキシフェニル）−１，３，５−トリアジン、２−（２−ヒドロキシ−４−［１−オクチルオキシカルボニルエトキシ］フェニル）−４，６−ビス（４−フェニルフェニル）−１，３，５−トリアジン、２，２′，４，４′−テトラヒドロキシベンゾフェノン、２，２′−ジヒドロキシ−４，４′−ジメトキシベンゾフェノン、２，２′−ジヒドロキシ−４−メトキシベンゾフェノン、２，４−ジヒドロキシベンゾフェノン、２−ヒドロキシ−４−アセトキシエトキシベンゾフェノン、２−ヒドロキシ−４−メトキシベンゾフェノン、２，２′−ジヒドロキシ−４−メトキシベンゾフェノン、２，２′−ジヒドロキシ−４，４′−ジメトキシベンゾフェノン、２−ヒドロキシ−４−ｎ−オクトキシベンゾフェノン、２，２′−ジヒドロキシ−４，４′−ジメトキシ−５，５′−ジスルホベンゾフェノン・２ナトリウム塩等が挙げられる。
【００３２】
紫外線吸収剤の含有量は、求める紫外線透過率や紫外線吸収剤の吸光度にもよるが、前記紫外線硬化型樹脂１００質量部に対して、通常２０質量部以下、好ましくは１〜２０質量部である。紫外線吸収剤の含有量が２０質量部よりも多い場合には、硬化性組成物の紫外線による硬化性が低下する傾向があると共に、ハードコートフィルム１０の可視光線透過率が低下するおそれもある。一方、１質量部より少ない場合には、ハードコートフィルム１０の紫外線吸収性を十分に発揮することができなくなる。
【００３３】
続いて、無機系近赤外線吸収剤は、近赤外線吸収性を発現できるもので公知のものが使用できるが、特に耐光性の観点から無機系のものが用いられる。この無機系近赤外線吸収剤としては、例えばセシウム含有酸化タングステン、ＡＴＯ（アンチモン−錫複合酸化物又はアンチモンドープ酸化錫）、ＩＴＯ（インジウム−錫複合酸化物）等が挙げられる。これらの無機系近赤外線吸収剤のうち、耐光性に優れ、透明性を損なうことなく近赤外線吸収効果を発揮させるために、セシウム含有酸化タングステンが特に好ましい。この酸化タングステン中のセシウムの含有量は常法に従って設定される。
【００３４】
無機系近赤外線吸収剤の含有量は、求める近赤外線領域の透過率や無機系近赤外線吸収剤の吸光度にもよるが、前記紫外線硬化型樹脂１００質量部に対して、通常１５質量部以下、好ましくは１〜１５質量部である。無機系近赤外線吸収剤の含有量が１５質量部よりも多い場合には、可視光線透過率が低下するおそれがある。その一方、１質量部よりも少ない場合には、ハードコートフィルム１０の近赤外線吸収性を十分に発揮することができなくなる。
【００３５】
前記帯電防止剤はハードコートフィルム１０に帯電防止性を付与するためのもので、特に制限されず公知のものが使用できる。帯電防止剤としては、金属酸化物及び金属塩が好ましい。該金属酸化物としては、例えば前述したＡＴＯ、ＩＴＯ、酸化錫、五酸化アンチモン、酸化亜鉛、酸化ジルコニウム、酸化チタン、酸化アルミニウム等が挙げられる。ここで、上記ＡＴＯ及びＩＴＯは、帯電防止機能を発現することができるほか、近赤外線吸収機能も発現することができる物質である。金属塩としては、アンチモン酸亜鉛等が挙げられる。この帯電防止剤の含有量は求める帯電防止性能にもよるが、前記紫外線硬化型樹脂１００質量部に対して、通常２０質量部以下、好ましくは１〜２０質量部である。帯電防止剤の含有量が２０質量部より多いときには、硬化性組成物の紫外線硬化性に支障を来たしたり、ハードコートフィルム１０の可視光線透過率が低下したりして好ましくない。
【００３６】
次いで、以上のようにして得られる硬化性組成物からハードコート層１３を形成する方法は特に制限されないが、硬化性組成物をロールコート法、スピンコート法、コイルバー法、ディップコート法、ダイコート法等により透明基材フィルム１１上に塗布した後、紫外線を照射する方法が挙げられる。硬化性組成物の塗布方法としては、ロールコート法等、連続的に塗布することができ、ハードコート層１３を連続的に形成できる方法が生産性及び生産コストの点より好ましい。照射する紫外線としては、前述のように可視光線領域の光線を含む必要があり、紫外線の波長としては２００〜４５０ｎｍであることが好ましい。このように構成することにより、光重合開始剤の重合開始能を十分に発現させて紫外線硬化型樹脂を硬化させることができる。
【００３７】
次に、前記減反射層１４について説明する。
減反射層１４はハードコートフィルム１０の反射を抑えるためのもので、単層構成又は多層構成とすることができる。単層構成の場合には、ハードコート層１３上に該ハードコート層１３よりも屈折率の低い層（低屈折率層）を１層形成する。また多層構成の場合には、ハードコート層１３の上に屈折率の異なる層を多層形態で積層する。多層構成とすることにより、反射率をより効果的に下げることができる。具体的には、減反射層１４は、ハードコート層１３側から見て順に高屈折率層及び低屈折率層からなる２層形態や、中屈折率層、高屈折率層及び低屈折率層からなる３層形態や、高屈折率層、低屈折率層、高屈折率層及び低屈折率層からなる４層形態等で構成される。減反射の効果の観点からは３層以上の構成が好ましく、生産性及び生産コストの観点からは単層構成又は２層構成が好ましい。
【００３８】
減反射層１４の形成方法は特に限定されず、例えばドライコーティング法、ウェットコーティング法等の方法が採用される。これらの方法のうち、生産性及び生産コストの面より、特にウェットコーティング法が好ましい。ウェットコーティング法は公知の方法でよく、例えばロールコート法、スピンコート法、コイルバー法、ディップコート法等が代表的な方法である。これらの中では、ロールコート法等、連続的に減反射層１４を形成できる方法が生産性及び生産コストの点より好ましい。減反射層１４の機能を発現させるために、低屈折率層の屈折率としては、形成される層がその直下の層よりも低屈折率であることを要件とし、その屈折率は１．２０〜１．５５の範囲にあることが好ましい。屈折率が１．５５を超える場合にはウェットコーティング法では十分な減反射効果を得ることが難しく、一方１．２０未満の場合は十分に硬い層を形成することが困難となる傾向にある。
【００３９】
さらに、２層構成とする場合には、高屈折率層は直上に形成される低屈折率層より屈折率を高くすることが必要であるため、その屈折率は１．６５〜１．９０の範囲内であることが好ましい。この屈折率が１．６５未満では十分な減反射効果を得ることが難しく、またウェットコーティング法で１．９０を超える層を形成するのは困難となる傾向にある。また、中屈折率層を設けた多層構成とする場合には、積層する高屈折率層より屈折率が低く、低屈折率層より屈折率が高い層であればよく、その屈折率は特に制限されない。
【００４０】
減反射層１４の厚さは、透明基材フィルム１１の種類、形状、減反射層１４の構成によって異なるが、一層当たり可視光線の波長と同じ厚さ又はそれ以下の厚さが好ましい。例えば、可視光線に対して減反射効果を発現させる場合には、高屈折率層の光学膜厚ｎＨ・ｄは５００≦４ｎＨ・ｄ（ｎｍ）≦７５０、及び低屈折率層の光学膜厚ｎＬ・ｄは、４００≦４ｎＬ・ｄ（ｎｍ）≦６５０を満たすように設計される。但し、ｎＨ及びｎＬはそれぞれ高屈折率層及び低屈折率層の屈折率、ｄは層の厚さを表す。
【００４１】
高屈折率層を構成する材料は特に限定されるものではなく、無機材料又は有機材料を用いることができる。無機材料として具体的には、酸化亜鉛、酸化チタン、酸化セリウム（屈折率２．３０）、酸化錫、酸化アルミニウム、酸化シラン（屈折率１．９０）、酸化ジルコニウム、酸化インジウム錫（屈折率２．００）等の微粒子が挙げられる。また、有機材料として具体的には、屈折率が１．６０〜１．８０のチオール基やフェニル基を含有する高屈折率の有機単量体や重合体を用いることができる。
【００４２】
前記無機材料の微粒子を含む高屈折率層は、有機単量体や重合体をウェットコーティング時のバインダーとして用いることができる。無機材料の微粒子の平均粒子径は層の厚さを大きく超えないことが好ましく、特に０．１μｍ以下であることが好ましい。微粒子の平均粒子径が大きくなると、散乱が生じる等、高屈折率層の光学機能が低下するため好ましくない。また、必要に応じて微粒子表面を各種カップリング剤等により修飾することができる。そのようなカップリング剤としては、例えば有機置換された珪素化合物、アルミニウム、チタニウム、ジルコニウム、アンチモン等の金属アルコキシドを含む有機酸塩等が挙げられる。
【００４３】
低屈折率層を構成する材料としては、例えば中空酸化珪素、コロイダル酸化珪素、フッ化ランタン、フッ化マグネシウム等の無機微粒子や、有機重合体微粒子や、含フッ素有機化合物の単体又は混合物を用いることができる。また、フッ素を含まない有機化合物（以下、非フッ素系有機化合物と略記する）の単体若しくは混合物又は重合体をバインダー樹脂として用いることができる。前記無機微粒子の平均粒子径は、低屈折率層の厚さを大きく超えないことが好ましく、０．１μｍ以下であることが特に好ましい。平均粒子径が大きくなると、光の散乱が生じる等、低屈折率層の光学性能が低下するため好ましくない。さらに、必要に応じて微粒子表面を各種カップリング剤等により修飾することができる。そのようなカップリング剤としては、例えば有機置換された珪素化合物が挙げられる。特に、表面を（メタ）アクリロイル基等の反応性基で修飾することにより、硬度の高い膜を形成することができる。
【００４４】
前記含フッ素有機化合物は特に制限されるものではないが、反応性の観点より含フッ素（メタ）アクリレートが好ましく、特に含フッ素多官能（メタ）アクリレートが硬度及び屈折率の点から最も好ましい。これら含フッ素有機化合物を硬化させることにより、低屈折率かつ高硬度の層を形成することができる。上記含フッ素有機化合物の重合体又はその他の含フッ素有機化合物の重合体としては、含フッ素有機化合物の単独重合体、共重合体、又は非フッ素系有機化合物との共重合体等の直鎖状重合体、鎖中に炭素環や複素環を含む重合体、環状重合体、櫛型重合体等が挙げられる。前記非フッ素系有機化合物としては、従来公知のものを用いることができ、例えば単官能又は多官能（メタ）アクリレート、テトラエトキシシラン等の珪素化合物等が挙げられる。
【００４５】
また、減反射層１４には上記化合物以外に本発明の効果を損なわない範囲において、その他の成分を含んでいても差し支えない。その他の成分は特に制限されるものではなく、例えば無機又は有機顔料、重合体、重合開始剤、光重合開始剤、重合禁止剤、酸化防止剤、分散剤、界面活性剤、光安定剤、レベリング剤などの添加剤が挙げられる。また、ウェットコーティング法によって成膜後乾燥させる限りは、任意の量の溶媒を添加することができる。減反射層１４はウェットコーティング法により塗布、成膜した後、必要に応じて紫外線、電子線等の活性エネルギー線の照射や加熱により硬化反応を行って形成することができる。このような活性エネルギー線による硬化反応は、窒素、アルゴン等の不活性ガス雰囲気下にて行うことが好ましい。
【００４６】
このようにして得られるハードコートフィルム１０は、優れた紫外線吸収性を示し、光の波長３８０ｎｍ以下の紫外線領域における透過率を好ましくは５％以下、より好ましくは０．１〜１％にすることができる。係る紫外線透過率が５％を超える場合には、近赤外線吸収色素などの成分が紫外線によって劣化しやすくなるため好ましくない。また、ハードコートフィルム１０は、優れた近赤外線吸収性を示し、光の波長８００〜１０００ｎｍの近赤外線領域における透過率を好ましくは３０％以下、より好ましくは２０％以下、特に好ましくは５％以下にすることができる。該近赤外線透過率が３０％を超える場合、近赤外線の透過を十分に抑えることができず、リモコン機器の誤動作を招くおそれがある。そして、このハードコートフィルム１０は、プラズマディスプレイ、液晶ディスプレイ等の電子画像表示装置の表示画面上に配設され、画像の視認性を長期に渡って良好に維持することができる。
【００４７】
以上の実施形態によって発揮される作用、効果につき、以下にまとめて記載する。
・  本実施形態におけるハードコートフィルム１０は、前記硬化性組成物が透明基材フィルム１１上に塗布されて、紫外線の照射により硬化され、透明基材フィルム１１上にハードコート層１３が形成されて構成される。このとき、照射される紫外線は可視光線領域の光線を含み、光重合開始剤はその可視光線領域の光線によって光重合開始能を発現し、紫外線硬化型樹脂が硬化される。そのため、硬化性組成物を調製し、それを透明基材フィルム１１上に塗布して紫外線を照射するという簡易な操作によりハードコートフィルム１０を容易に得ることができる。従って、従来のように紫外線吸収剤を透明基材フィルム１１に面倒な製造方法によって含有させる必要がない。
【００４８】
得られるハードコートフィルム１０は、紫外線硬化型樹脂の硬化物により高い強度や硬度を発現できると同時に、紫外線吸収剤により紫外線吸収性を発現することができ、かつ近赤外線吸収剤により近赤外線吸収性を発現することができる。このように、ハードコートフィルム１０は、製造上の制約が少なく容易に得られ、ハードコート性、紫外線吸収性及び近赤外線吸収性を兼ね備えることができる。
【００４９】
・  無機系近赤外線吸収剤がセシウム含有酸化タングステンであることにより、近赤外線の透過率を抑え、可視光線の透過率を高くすることができると同時に、耐光性を向上させることができる。
【００５０】
・  近赤外線領域における透過率が３０％以下であることにより、プラズマディスプレイパネルより放出される近赤外線を抑制することができ、リモコン機器の誤動作を防止することができる。さらに、紫外線領域の透過率が２０％以下であることにより、ハードコートフィルム１０の紫外線吸収性を一層向上させることができる。
【００５１】
・  照射される紫外線は２００〜４５０ｎｍの波長を有すると共に、光重合開始剤は光の波長２２０〜４５０ｎｍに吸収域を有することにより、光重合開始剤が可視光線領域において光重合開始能を十分に発揮することができる。
【００５２】
・  ハードコート層１３に帯電防止剤が含まれていることにより、ハードコートフィルム１０に静電気の蓄積などを抑制する帯電防止性を付与することができる。
【実施例】
【００５３】
以下、実施例及び比較例を挙げて前記実施形態をさらに具体的に説明するが、本発明はそれら実施例の範囲に限定されるものではない。
（ａ）光学特性
（ａ−１）最小反射率の測定
裏面反射の影響をなくすため、透明基材フィルム１１のハードコート層１３を設けた面と反対側の面を黒色塗料で塗り潰したサンプルを作製した。得られたサンプルを紫外可視分光光度計〔日本分光（株）製、Ｖ−５６０〕を用いて、光の波長４００〜８００ｎｍの５°、−５°の分光反射スペクトルを測定し、反射率スペクトルより最小反射率（％）を読み取った。
（ａ−２）紫外線透過率及び近赤外線透過率の測定
前記サンプルについて紫外可視分光光度計〔（株）島津製作所製、ＵＶ−１６００ＰＣ〕を用いて測定し、光の波長３８０ｎｍにおける紫外線透過率、並びに光の波長８００ｎｍ、９００ｎｍ及び１０００ｎｍにおける近赤外線透過率（％）を読み取った。
（ｂ）物理的特性
（ｂ−１）密着性
ハードコート層１３を設けた面側について、ＪＩＳ  Ｄ０２０２−１９９８に準拠して碁盤目剥離テープ試験を行った。セロハンテープ〔ニチバン（株）製、ＣＴ２４〕を用い、フィルムに密着させた後剥離した。判定は１００マスの内、剥離しないマス目の数で表し、全く剥離しない場合を１００／１００、完全に剥離する場合を０／１００として表した。
（ｂ−２）鉛筆硬度
ＪＩＳＫ５４００に準拠して鉛筆（２Ｈ）で引っかき試験を行った。
（ｂ−３）表面抵抗率
ＪＩＳＫ６９１１−１９９５に準拠して、デジタル絶縁計〔東亜ディーケーケー（株）製、ＳＭ−８２２０〕を用いて測定した。
（ハードコート層塗布液Ａの調製）
アンチモンドープ酸化錫（ＡＴＯ）の２０質量％変成アルコール分散液〔触媒化成工業（株）製、ＥＬＣＯＭ  ＮＹ−１０１９ＡＴＶ〕１４．８質量部、ベンゾトリアゾール系紫外線吸収剤〔チバスペシャルティケミカルズ（株）製、ＴＩＮＵＶＩＮ３８４−２〕１３．１質量部、近赤外線吸収剤（住友金属鉱山（株）製、ＹＭＦ−０１、セシウム含有酸化タングステン濃度１８．５質量％の近赤外線吸収剤）４５．４質量部、ウレタンアクリレート〔日本合成化学工業（株）製、ＵＶ−７６００Ｂ〕７１．１質量部、光重合開始剤〔チバスペシャルティケミカルズ（株）製、イルガキュア８１９〕３．５質量部を攪拌混合し、ハードコート層塗布液Ａとした。
【００５４】
上記のベンゾトリアゾール系紫外線吸収剤は、ベンゼンプロパン酸,３−（２Ｈ−ベンゾトリアゾール−２−イル）−５−（１、１−ジメチルエチル）−４−ヒドロキシ−,Ｃ７〜９−ブランチ直鎖アルキルエステル〔Benzenepropanoic acid,3-(2H-benzotriazol-2-yl)-5-(1,1-dimethylethyl)-4-hydroxy-,C7-9-branched and linear alkyl esters〕であり、下記の化学式（１）で示される化合物である。また、光重合開始剤は、ビス（２,４,６−トリメチルベンゾイル）−フェニルフォスフィンオキサイド（吸収域は光の波長２２０〜４４５ｎｍ）であり、下記の化学式（２）で示される化合物である。
【００５５】
【化１】
2009053249.tif 000003
【００５６】
【化２】
2009053249.tif 000004
（ハードコート層塗布液Ｂの調製）
ウレタンアクリレート〔日本合成化学工業（株）製、ＵＶ−７６００Ｂ〕８０質量部、光重合開始剤〔チバスペシャルティケミカルズ（株）、イルガキュア８１９〕４質量部及びメチルアルコール８０質量部を攪拌、混合し、ハードコート層塗布液Ｂとした。このハードコート層塗布液Ｂには、紫外線吸収剤、近赤外線吸収剤及び導電性金属酸化物は含まれていない。
（低屈折率層塗布液Ａの調製）
パーフルオロ−（１，１，９，９−テトラハイドロ−２，５−ビスフルオロメチル−３，６−ジオキサノネノール）１０４質量部及びビス（２，２，３，３，４，４，５，５，６，６，７，７−ドデカフルオロヘプタノイル）パーオキサイドの８質量％パーフルオロヘキサン溶液１１質量部の重合反応により得られるヒドロキシル基含有含フッ素アリルエーテル重合体（数平均分子量７２，０００、質量平均分子量１１８，０００）５質量部、メチルエチルケトン（ＭＥＫ）４３質量部、ピリジン１質量部、及びα−フルオロアクリル酸フルオライド１質量部より重合性二重結合を有する含フッ素反応性重合体溶液（固形分１３質量％、α−フルオロアクリロイル基の導入率４０モル％）を調製した。
【００５７】
また、中空シリカゾル〔触媒化成工業（株）製、商品名：ＥＬＣＯＭ  ＮＹ−１００１ＳＩＶ、イソプロピルアルコールによる中空シリカゾルの２５質量％分散液、平均粒子径６０ｎｍ〕２０００質量部、γ−アクリロイルオキシプロピルトリメトキシシラン〔信越化学工業（株）製、ＫＢＭ５１０３〕７０質量部及び蒸留水８０質量部を混合して変性中空シリカ微粒子（ゾル）（平均粒子径６０ｎｍ）を調製した。そして、前記含フッ素反応性重合体溶液５０質量部と、変性中空シリカ微粒子５０質量部と、光重合開始剤〔チバスペシャルティケミカルズ（株）製、イルガキュア９０７〕２質量部と、イソプロピルアルコール２０００質量部とを混合して、低屈折率層塗布液Ａを得た。
（低屈折率層塗布液Ｂの調製）
１，１０−ジアクリロイルオキシ−２，２，３，３，４，４，５，５，６，６，７，７，８，８，９，９−ヘキサデカフルオロデカン７０質量部、ジペンタエリスリトールヘキサアクリレート１０質量部、シリカゲル微粒子分散液〔日産化学工業（株）製、ＸＢＡ−ＳＴ〕６０質量部、及び光重合開始剤〔日本化薬（株）製、ＫＡＹＡＣＵＲＥ  ＢＭＳ〕５質量部を混合して低屈折率層塗布液Ｂを調製した。
（実施例１）
透明基材フィルム１１としての二軸延伸ポリエステルフィルム〔両面に接着層１２が設けられているポリエチレンテレフタレートフィルム、東洋紡績（株）製、コスモシャインＡ４３００、厚さ１００μｍ、屈折率ｎ＝１．６５〕の接着層１２に前記ハードコート層塗布液Ａを、乾燥膜厚２０μｍになるようにグラビアコート法で塗布後、４００ｍＪ／ｃｍ２のエネルギーで紫外線（波長２００〜４４０ｎｍ）を照射して硬化させることによりハードコート層１３を設けたハードコートフィルム１０を作製した。このハードコートフィルム１０について、紫外線透過率、密着性、鉛筆硬度及び表面抵抗率を測定し、評価した。それらの評価結果を表１に示した。
（比較例１）
実施例１において、ハードコート層塗布液Ａに代えてハードコート層塗布液Ｂを用いた以外は実施例１と同様にして、ハードコートフィルム１０を作製し、評価を行った。得られた評価結果を表１に示した。
【００５８】
【表１】
2009053249.tif 000005
表１に示す結果より、実施例１ではハードコートフィルム１０に紫外線吸収剤及び無機系近赤外線吸収剤が含まれているため、紫外線透過率及び近赤外線透過率を十分に低くすることができた。なお、近赤外線透過率の低下は、主として無機系近赤外線吸収剤に基づくが、導電性金属酸化物としてのＡＴＯによる近赤外線吸収効果も発現されたものと考えられる。また、ウレタンアクリレートの硬化物により、十分な密着性と鉛筆硬度を得ることができた。さらに、ハードコート層塗布液Ａには導電性金属酸化物（ＡＴＯ）が混合されているため、表面抵抗率を低くすることができた。その一方、比較例１では、ハードコートフィルムに紫外線吸収剤及び近赤外線吸収剤が含まれていないため紫外線透過率及び近赤外線透過率が高く、さらに導電性金属酸化物が含まれていないため表面抵抗率が高い結果となった。
（実施例２）
実施例１で作製したハードコートフィルム１０のハードコート層１３上に低屈折率層塗布液Ａを、光学膜厚が１４０ｎｍになるようにグラビアコート法で塗布し、乾燥後、窒素雰囲気下で４００ｍＪ／ｃｍ２の出力にて紫外線を照射して硬化させることにより減反射層１４を設けた減反射性を有するハードコートフィルム１０を作製した。なお、低屈折率層の屈折率はｎ＝１．３５であった。得られたハードコートフィルム１０について、最小反射率、紫外線透過率、密着性、鉛筆硬度及び表面抵抗率を測定し、評価した。それらの評価結果を表２に示した。
（実施例３）
実施例２において、低屈折率層塗布液Ａに代えて低屈折率層塗布液Ｂを用いた以外は実施例２と同様にして、減反射性を有するハードコートフィルム１０を作製し、その物性を測定し、評価した。それらの評価結果を表２に示した。なお、低屈折率層の屈折率はｎ＝１．４１であった。
（比較例２）
実施例２において、ハードコートフィルムとして実施例１で作製したものに代えて比較例１で作製したものを用いた以外は実施例２と同様にして、減反射性を有するハードコートフィルムを作製し、その物性を測定し、評価した。それらの評価結果を表２に示した。
【００５９】
【表２】
2009053249.tif 000006
表２に示すように、実施例２及び３においては、ハードコート層１３上に低屈折率層を形成した結果、減反射層１４を有するハードコートフィルム１０としても、紫外線透過率、近赤外線透過率及び表面抵抗率を低く抑えつつ、反射率を抑えることができるという結果が得られた。一方、比較例２のハードコートフィルムにおいては、ハードコート層に紫外線吸収剤、近赤外線吸収剤及び導電性金属酸化物を含有していないため、紫外線透過率及び近赤外線透過率が高く、表面抵抗率も高い結果となった。
【００６０】
なお、本実施形態は、次のように変更して実施することも可能である。
・  前記硬化性組成物中に吸収域の異なる複数の光重合開始剤を配合し、硬化性組成物の光重合開始能を調整することもできる。また、硬化性組成物中に紫外線の吸収域や吸収能力の異なる複数の紫外線吸収剤を配合し、ハードコートフィルム１０の紫外線吸収性を調整することもできる。さらに、硬化性組成物中に近赤外線の吸収域や吸収能力の異なる複数の近赤外線吸収剤を配合し、ハードコートフィルム１０の近赤外線吸収性を調整することもできる。
【００６１】
・  近赤外線吸収剤として、無機系近赤外線吸収剤に有機系近赤外線吸収剤を組合せて使用することも可能である。
・  前記ハードコート層１３上などにぎらつき防止層等を設けることも可能である。この場合、ハードコート層１３表面のぎらつきを防止することができる。
【００６２】
さらに、前記実施形態より把握される技術的思想について以下に記載する。
・  前記ハードコート層上には減反射層が設けられていることを特徴とする請求項１から請求項５のいずれか１項に記載の紫外線吸収性及び近赤外線吸収性を有するハードコートフィルム。このように構成した場合、請求項１から請求項５のいずれかに係る発明の効果に加えて、ハードコートフィルムは減反射効果を発揮することができる。
【００６３】
・  紫外線硬化型樹脂、光重合開始剤、紫外線吸収剤及び近赤外線吸収剤を含有する硬化性組成物を透明基材フィルム上に塗布し、そこに紫外線を照射して紫外線硬化型樹脂を硬化し、透明基材フィルム上にハードコート層を形成し、紫外線吸収性及び近赤外線吸収性を有するハードコートフィルムを製造する方法であって、照射する紫外線は可視光線領域の光線を含み、光重合開始剤はその可視光線領域の光線によって光重合開始能を発現して紫外線硬化型樹脂を硬化させることを特徴とする紫外線吸収性及び近赤外線吸収性を有するハードコートフィルムの製造方法。この製造方法によれば、ハードコート性、紫外線吸収性及び近赤外線吸収性を兼ね備えるハードコートフィルムを製造上の制約が少なく容易に得ることができる。
【図面の簡単な説明】
【００６４】
【図１】本発明の実施形態における紫外線吸収性及び近赤外線吸収性を有するハードコートフィルムの一例を示す断面図。
【図２】図１のハードコートフィルムのハードコート層上に減反射層を設けたハードコートフィルムを示す断面図。
【符号の説明】
【００６５】
１０…ハードコートフィルム、１１…透明基材フィルム、１３…ハードコート層。
【図１】
2009053249.tif 000007
【図２】
2009053249.tif 000008